【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
金属基材を含む、食品又は飲料用の缶の胴部又は端部のうちの１つ以上、並びに
前記金属基材上に配置されたコーティング組成物、
を含む物品であって、
前記コーティング組成物が乳化ラテックスポリマーを含んでなり、この乳化ラテックスポリマーは、少なくとも８５００の数平均分子量（Ｍｎ）を有する乳化ポリマーの水性分散液の存在下で重合されたエチレン性不飽和モノマー成分を含む成分の反応生成物を含み、前記コーティング組成物の硬化フィルムが、少なくとも４０℃のガラス転移温度（Ｔｇ）を有し、前記コーティング組成物が、ビスフェノールＡ、ビスフェノールＦ、及びビスフェノールＳの各々、並びにそれらのエポキシドを実質的に含まない、物品。
【請求項２】
乳化ラテックスポリマーを含むコーティング組成物を提供することと、
金属基材を食品若しくは飲料用の缶又はその一部へと成形する前又は後に、前記コーティング組成物を前記金属基材へ塗布することと、
を含む方法であって、
この乳化ラテックスポリマーは、少なくとも８５００の数平均分子量（Ｍｎ）を有する乳化ポリマーの水性分散液の存在下で重合されたエチレン性不飽和モノマー成分を含む成分の反応生成物を含み、前記コーティング組成物の硬化フィルムが、少なくとも４０℃のガラス転移温度（Ｔｇ）を有し、かつ、ビスフェノールＡ、ビスフェノールＦ、及びビスフェノールＳの各々、並びにそれらのエポキシドを実質的に含まない、上記方法。
【請求項３】
乳化ラテックスポリマーを含むコーティング組成物であって、
この乳化ラテックスポリマーは、少なくとも８５００の数平均分子量（Ｍｎ）を有する乳化ポリマーの水性分散液の存在下で重合されたエチレン性不飽和モノマー成分を含む成分の反応生成物を含み、
前記コーティング組成物の硬化フィルムが、少なくとも４０℃のガラス転移温度（Ｔｇ）を有し、かつ、前記コーティング組成物が、ビスフェノールＡ、ビスフェノールＦ、及びビスフェノールＳの各々、並びにそれらのエポキシドを実質的に含まない、コーティング組成物。
【請求項４】
前記コーティング組成物が、硬化されたコーティング組成物を含む、請求項１に記載の物品、請求項２に記載の方法、又は請求項３に記載のコーティング組成物。
【請求項５】
前記エチレン性不飽和モノマー成分が、モノマーの混合物であって、前記モノマー混合物の重量に基づいて、０．１重量％〜３０重量％の量で、少なくとも１つのオキシラン官能基含有α、β−エチレン性不飽和モノマーを含む、モノマーの混合物を含む、請求項１若しくは４のいずれか一項に記載の物品、請求項２若しくは４のいずれか一項に記載の方法、又は請求項３若しくは４のいずれか一項に記載のコーティング組成物。
【請求項６】
前記乳化ポリマーが、
（ａ）アニオン性塩の基、カチオン性塩の基、若しくはこれらの組み合わせを含む、ポリマー塩であるか、又は
（ｂ）アクリルポリマー、ポリウレタンポリマー、ポリエステル樹脂、アルキド樹脂、ポリオレフィン、若しくはこれらの組み合わせを含むか、又は
（ｃ）酸若しくは無水物官能性アクリルポリマー又はその塩を含むか、又は
（ｄ）酸若しくは無水物官能性ポリマーとアミンとの塩を含む、請求項１、４、若しくは５のいずれか一項に記載の物品、請求項２、４、若しくは５のいずれか一項に記載の方法、又は請求項３〜５のいずれか一項に記載のコーティング組成物。
【請求項７】
前記エチレン性不飽和モノマー成分と前記乳化ポリマーとの合計重量に基づいて、前記エチレン性不飽和成分が、前記乳化ラテックスポリマーの４０〜８０重量％を含み、前記乳化ポリマーが、前記乳化ラテックスポリマーの２０〜６０重量％を含み、前記乳化ポリマーが、８５００〜５００００の数平均分子量を有し、かつ、乳化ポリマー１グラム当たり４０〜４００ミリグラム（ｍｇ）のＫＯＨの酸価を有する、請求項１若しくは４〜６のいずれか一項に記載の物品、請求項２若しくは４〜６のいずれか一項に記載の方法、又は請求項３〜６のいずれか一項に記載のコーティング組成物。
【請求項８】
前記コーティング組成物が、ビスフェノールに由来するいずれの構造単位も実質的に含まない、請求項１若しくは４〜７のいずれか一項に記載の物品、請求項２若しくは４〜７のいずれか一項に記載の方法、又は請求項３〜７のいずれか一項に記載のコーティング組成物。
【請求項９】
前記コーティング組成物が、風味スカルピングについて評価された場合に、５０％未満のアルデヒド損失を示す、請求項１若しくは４〜８のいずれか一項に記載の物品、請求項２若しくは４〜８のいずれか一項に記載の方法、又は請求項３〜８のいずれか一項に記載のコーティング組成物。
【請求項１０】
前記コーティング組成物が、
（ａ）２ピース絞りしごきアルミニウム飲料用缶の内部表面上で、前記内部表面上に０．１６〜３．１ｍｇ／ｃｍ２（１〜２０ｍｇ／ｉｎ２）のコーティング重量でスプレーされた場合に硬化型連続内面スプレーコーティングを形成するのに好適であり、
（ｂ）１０〜４０重量％の前記乳化ラテックスポリマーを含み、
（ｃ）２５℃で、フォード粘度カップ＃２を用いて、２０〜５０秒の粘度を有し、
（ｄ）前記エチレン性不飽和モノマー成分と前記乳化ポリマーとの合計重量に基づいて、前記エチレン性不飽和成分が、前記乳化ラテックスポリマーの４０〜８０重量％を含み、前記乳化ポリマーが、前記乳化ラテックスポリマーの２０〜６０重量％を含み、
（ｅ）前記乳化ポリマーが、乳化ポリマー１グラム当たり４０〜４００ミリグラム（ｍｇ）のＫＯＨの酸価を有し、
（ｆ）３５５ｍｌのアルミニウム飲料用缶の内部に１００〜１３０ｍｇ／缶のコーティング重量でスプレー塗布された場合に、落下損傷試験の後に３．５ｍＡ未満の金属露出値をもたらす、請求項１若しくは４〜９のいずれか一項に記載の物品、請求項２若しくは４〜９のいずれか一項に記載の方法、又は請求項３〜９のいずれか一項に記載のコーティング組成物。
【請求項１１】
前記食品又は飲料用の缶が、食品又は飲料製品を収容する、請求項１又は４〜１０のいずれか一項に記載の物品。
【手続補正２】
【補正対象書類名】明細書
【補正対象項目名】０１５０
【補正方法】変更
【補正の内容】
【０１５０】
[0153]  本明細書に引用された特許、特許文献、及び刊行物の全開示内容は、その各々が個別に組み込まれるが如く、参照によりその全てが本明細書に組み込まれる。本発明から逸脱することなく、本発明に対して様々な修飾及び変更が加えられることが、当業者には明らかであろう。本発明は、本明細書に記載された例示的な実施形態及び実施例によって不当に限定されることを意図しておらず、このような実施例及び実施形態は、単なる例示として提供されており、本発明の範囲は、以下に記載の特許請求の範囲によってのみ限定されることが意図されていることが、理解されるべきである。
［１］
物品であって、
金属基材を含む、食品又は飲料用の缶の胴部又は端部のうちの１つ以上、並びに
前記金属基材上に配置されたコーティング組成物であって、前記コーティング組成物が、少なくとも約８，５００の数平均分子量（Ｍｎ）を有する乳化ポリマーの水性分散液の存在下で重合されたエチレン性不飽和モノマー成分を含む、成分の反応生成物を含む乳化ラテックスポリマーを含み、前記コーティング組成物の硬化フィルムが、少なくとも約４０℃のガラス転移温度（Ｔｇ）を有する、コーティング組成物、を含み、
前記コーティング組成物が、ビスフェノールＡ、ビスフェノールＦ、及びビスフェノールＳの各々、並びにそれらのエポキシドを実質的に含まない、物品。
［２］
方法であって、
少なくとも約８，５００の数平均分子量（Ｍｎ）を有する乳化ポリマーの水性分散液の存在下で重合されたエチレン性不飽和モノマー成分を含む、成分の反応生成物を含む乳化ラテックスポリマーを含むコーティング組成物を提供することであって、前記コーティング組成物の硬化フィルムが、少なくとも約４０℃のガラス転移温度（Ｔｇ）を有し、かつ、ビスフェノールＡ、ビスフェノールＦ、及びビスフェノールＳの各々、並びにそれらのエポキシドを実質的に含まない、提供することと、
金属基材を食品若しくは飲料用の缶又はその一部へと成形する前又は後に、前記コーティング組成物を前記金属基材へ塗布することと、を含む、方法。
［３］
前記乳化ポリマーが、有機溶媒中で溶液重合され、かつ前記有機溶媒の少なくとも一部が、ポリマー形成後に前記水性分散液から除去される、［１］に記載の物品又は［２］に記載の方法。
［４］
前記コーティング組成物が、硬化されたコーティング組成物を含む、［１］〜［３］のいずれか一項に記載の物品又は方法。
［５］
前記エチレン性不飽和モノマー成分が、少なくとも１つのオキシラン官能基含有モノマーを含むモノマーの混合物を含む、［１］〜［４］のいずれか一項に記載の物品又は方法。
［６］
前記モノマーの混合物が、前記モノマー混合物の重量に基づいて、０．１重量％〜３０重量％の量で、少なくとも１つのオキシラン官能基含有α、β−エチレン性不飽和モノマーを含む、［５］に記載の物品又は方法。
［７］
前記乳化ポリマーが、アニオン性塩の基、カチオン性塩の基、又はそれらの組み合わせを含む、ポリマー塩である、［１］〜［６］のいずれか一項に記載の物品又は方法。
［８］
前記乳化ポリマーが、アクリルポリマー、ポリウレタンポリマー、ポリエステル樹脂、アルキド樹脂、ポリオレフィン、又はこれらの組み合わせを含む、［１］〜［７］のいずれか一項に記載の物品又は方法。
［９］
前記乳化ポリマーが、酸若しくは無水物官能性アクリルポリマー又はその塩を含む、［１］〜［８］のいずれか一項に記載の物品又は方法。
［１０］
前記乳化ポリマーが、酸又は無水物官能性ポリマーとアミンとの塩を含む、［１］〜［９］のいずれか一項に記載の物品又は方法。
［１１］
前記乳化ポリマーが、酸若しくは無水物官能性アクリルポリマー、酸若しくは無水物官能性ポリウレタンポリマー、酸若しくは無水物官能性ポリエステルポリマー、酸若しくは無水物官能性アルキドポリマー、酸若しくは無水物官能性ポリオレフィンポリマー、又はこれらの組み合わせの塩を含む、［１］〜［１０］のいずれか一項に記載の物品又は方法。
［１２］
前記乳化ポリマーが、アミンと、酸若しくは無水物官能性アクリルポリマー、酸若しくは無水物官能性ポリウレタンポリマー、酸若しくは無水物官能性ポリエステルポリマー、酸若しくは無水物官能性アルキドポリマー、酸若しくは無水物官能性ポリオレフィンポリマー、又はこれらの組み合わせとの塩を含む、［１］〜［１１］のいずれか一項に記載の物品又は方法。
［１３］
前記乳化ポリマーが、８，５００〜５０，０００の数平均分子量を有する、［１］〜［１２］のいずれか一項に記載の物品又は方法。
［１４］
前記乳化ポリマーが、１０，０００〜２０，０００の数平均分子量を有する、［１］〜［１３］のいずれか一項に記載の物品又は方法。
［１５］
前記エチレン性不飽和モノマー成分と前記乳化ポリマーとの合計重量に基づいて、前記エチレン性不飽和成分が、前記乳化ラテックスポリマーの約４０〜約８０重量％を含み、前記乳化ポリマーが、前記乳化ラテックスポリマーの約２０〜約６０重量％を含み、前記乳化ポリマーが、乳化ポリマー１グラム当たり約４０〜約４００ミリグラム（ｍｇ）のＫＯＨの酸価を有する、［１］〜［１４］のいずれか一項に記載の物品又は方法。
［１６］
前記エチレン性不飽和モノマー成分と前記乳化ポリマーとの合計重量に基づいて、前記エチレン性不飽和成分が、前記乳化ラテックスポリマーの約５０〜約７０重量％を含み、前記乳化ポリマーが、前記乳化ラテックスポリマーの約３０〜約５０重量％を含み、前記乳化ポリマーが、乳化ポリマー１グラム当たり約１００〜約３００ミリグラム（ｍｇ）のＫＯＨの酸価を有する、［１］〜［１５］のいずれか一項に記載の物品又は方法。
［１７］
前記エチレン性不飽和モノマー成分が、０℃〜１００℃の温度で、水溶性フリーラジカル開始剤を用いて、前記水性分散液の存在下で重合される、［１］〜［１６］のいずれか一項に記載の物品又は方法。
［１８］
前記コーティング組成物の硬化フィルムが、少なくとも約５０℃のＴｇを有する、［１］〜［１７］のいずれか一項に記載の物品又は方法。
［１９］
前記コーティング組成物が、ビスフェノールに由来するいずれの構造単位も実質的に含まない、［１］〜［１８］のいずれか一項に記載の物品又は方法。
［２０］
前記コーティング組成物が、ハロゲン化モノマーを実質的に含まない、［１］〜［１９］のいずれか一項に記載の物品又は方法。
［２１］
前記コーティング組成物が、風味スカルピングについて評価された場合に、約５０％未満のアルデヒド損失を示す、［１］〜［２０］のいずれか一項に記載の物品又は方法。
［２２］
前記コーティング組成物が、風味スカルピングについて評価された場合に、約１０％未満のアルデヒド損失を示す、［１］〜［２１］のいずれか一項に記載の物品又は方法。
［２３］
前記コーティング組成物が、前記金属基材の食品接触面上に存在する、［１］〜［２２］のいずれか一項に記載の物品又は方法。
［２４］
前記コーティング組成物が、２ピース絞りしごきアルミニウム飲料用缶の内面スプレーコーティングを形成するのに好適である、［１］〜［２３］のいずれか一項に記載の物品又は方法。
［２５］
前記金属基材が、約１〜約２０ｍｇ／ｉｎ２（ｍｓｉ）のコーティング重量で内部表面上にスプレーされた、前記内部表面上への硬化型連続コーティングを有する、２ピース絞りしごきアルミニウム缶である、［２４］に記載の物品又は方法。
［２６］
前記コーティング組成物が、
ａ）１０〜４０重量％の前記乳化ラテックスポリマーを含み、
ｂ）２５℃で、フォード粘度カップ＃２を用いて、約２０〜約５０秒の粘度を有し、
ｃ）前記エチレン性不飽和モノマー成分と前記乳化ポリマーとの合計重量に基づいて、前記エチレン性不飽和成分が、前記乳化ラテックスポリマーの約４０〜約８０重量％を含み、前記乳化ポリマーが、前記乳化ラテックスポリマーの約２０〜約６０重量％を含み、
ｄ）前記乳化ポリマーが、乳化ポリマー１グラム当たり約４０〜約４００ミリグラム（ｍｇ）のＫＯＨの酸価を有する、［２４］に記載の物品又は方法。
［２７］
前記コーティング組成物が、３５５ｍｌのアルミニウム飲料缶の内部に１００〜１３０ｍｇ／缶のコーティング重量でスプレー塗布された場合に、落下損傷試験の後に３．５ｍＡ未満の金属露出値をもたらす、［１］〜［２６］のいずれか一項に記載の物品又は方法。
［２８］
前記食品又は飲料用の缶が、食品又は飲料製品を収容する、［１］〜［２７］のいずれか一項に記載の物品。